(57)【要約】  適切な形態と併せて、より細かい粒径およびより狭い粒度分布を有するカオリンが提供される。また、カオリン製品の製造方法および使用方法も提供される。
2019507823.tif 000002
【特許請求の範囲】
【請求項１】
少なくとも約９２のＧＥ輝度および以下の粒度分布：
１０ミクロン未満の等価球径（ｅ．ｓ．ｄ．）を有する９９質量％以上の粒子；
５ミクロン未満のｅ．ｓ．ｄ．を有する９３質量％以上の粒子；
２ミクロン未満のｅ．ｓ．ｄ．を有する８５質量％以上の粒子；
１ミクロン未満のｅ．ｓ．ｄ．を有する７７質量％以上の粒子；および
０．５ミクロン未満のｅ．ｓ．ｄ．を有する２５質量％以上の粒子
を有し、
３００ｐｐｍ以下の＋３２５メッシュ残渣含有量を有する、熱処理カオリン。
【請求項２】
少なくとも約９２のＧＥ輝度および以下の粒度分布：
１０ミクロン未満の等価球径（ｅ．ｓ．ｄ．）を有する９９質量％以上の粒子；
５ミクロン未満のｅ．ｓ．ｄ．を有する９３質量％以上の粒子；
２ミクロン未満のｅ．ｓ．ｄ．を有する８５質量％以上の粒子；
１ミクロン未満のｅ．ｓ．ｄ．を有する７７質量％以上の粒子；および
０．５ミクロン未満のｅ．ｓ．ｄ．を有する２５質量％以上の粒子
を有し、
熱処理カオリンの０．２５質量％以下の酸化ナトリウム含有量を有する、熱処理カオリン。
【請求項３】
３００ｐｐｍ以下の＋３２５メッシュ残渣含有量を有する、請求項２記載の熱処理カオリン。
【請求項４】
１０ミクロン未満のｅ．ｓ．ｄ．を有する９９質量％〜１００質量％の粒子；
５ミクロン未満のｅ．ｓ．ｄ．を有する９３質量％〜１００質量％の粒子；
２ミクロン未満のｅ．ｓ．ｄ．を有する８５質量％〜９８質量％の粒子；
１ミクロン未満のｅ．ｓ．ｄ．を有する７７質量％〜９２質量％の粒子；および
０．５ミクロン未満のｅ．ｓ．ｄ．を有する２５質量％〜４６質量％の粒子
の粒度分布を有する、請求項１から３までのいずれか１項記載の熱処理カオリン。
【請求項５】
５ｐｐｍ〜３００ｐｐｍの＋３２５メッシュ残渣含有量を有する、請求項１から４までのいずれか１項記載の熱処理カオリン。
【請求項６】
９０ｐｐｍ以下の＋３２５メッシュ残渣含有量を有する、請求項１から５までのいずれか１項記載の熱処理カオリン。
【請求項７】
７０ｐｐｍ以下の＋３２５メッシュ残渣含有量を有する、請求項１から６までのいずれか１項記載の熱処理カオリン。
【請求項８】
５０ｐｐｍ以下の＋３２５メッシュ残渣含有量を有する、請求項１から７までのいずれか１項記載の熱処理カオリン。
【請求項９】
熱処理カオリンの０．１質量％以下の酸化ナトリウム含有量を有する、請求項１から８までのいずれか１項記載の熱処理カオリン。
【請求項１０】
熱処理カオリンの１．５質量％以下のチタニア含有量を有する、請求項１から９までのいずれか１項記載の熱処理カオリン。
【請求項１１】
少なくとも約９２〜約９６のＧＥ輝度を有する、請求項１から１０までのいずれか１項記載の熱処理カオリン。
【請求項１２】
０．６０ミクロン以下のメジアン粒径（ｄ５０）を有する、請求項１から１１までのいずれか１項記載の熱処理カオリン。
【請求項１３】
０．５０〜０．５９ミクロンのメジアン粒径（ｄ５０）を有する、請求項１から１２までのいずれか１項記載の熱処理カオリン。
【請求項１４】
１００ポンドの熱処理カオリンあたり１００ポンドを上回る油の吸油量（油のｌｂｓ／熱処理カオリン１００ｌｂｓ）を有する、請求項１から１３までのいずれか１項記載の熱処理カオリン。
【請求項１５】
１００ｌｂｓより高く１４０ｌｂｓまでの油／熱処理カオリン１００ｌｂｓの吸油量を有する、請求項１から１４までのいずれか１項記載の熱処理カオリン。
【請求項１６】
１０５ｌｂｓ〜１２０ｌｂｓの油／熱処理カオリン１００ｌｂｓの吸油量を有する、請求項１から１５までのいずれか１項記載の熱処理カオリン。
【請求項１７】
４５７ナノメートルで０．３００ｍ２／ｇ以上の散乱係数を有する、請求項１から１６までのいずれか１項記載の熱処理カオリン。
【請求項１８】
４５７ナノメートルで約０．３０５ｍ２／ｇ〜約０．３３５ｍ２／ｇの散乱係数を有する、請求項１から１７までのいずれか１項記載の熱処理カオリン。
【請求項１９】
５７７ナノメートルで０．２２０ｍ２／ｇ以上の散乱係数を有する、請求項１から１８までのいずれか１項記載の熱処理カオリン。
【請求項２０】
５７７ナノメートルで約０．２２３ｍ２／ｇ〜約０．２３０ｍ２／ｇの散乱係数を有する、請求項１から１９までのいずれか１項記載の熱処理カオリン。
【請求項２１】
１７．０ｍ２／ｇ以上の表面積を有する、請求項１から２０までのいずれか１項記載の熱処理カオリン。
【請求項２２】
約１７．０ｍ２／ｇ〜約２５．０ｍ２／ｇの表面積を有する、請求項１から２１までのいずれか１項記載の熱処理カオリン。
【請求項２３】
約１７．０ｍ２／ｇ〜約２１．０ｍ２／ｇの表面積を有する、請求項１から２２までのいずれか１項記載の熱処理カオリン。
【請求項２４】
２０．０ｍ２／ｇを上回る表面積を有する、請求項１から２３までのいずれか１項記載の熱処理カオリン。
【請求項２５】
１８ｍｇ／１０５回転以下のアインレーナー摩耗量を有する、請求項１から２４までのいずれか１項記載の熱処理カオリン。
【請求項２６】
９〜１８ｍｇ／１０５回転のアインレーナー摩耗量を有する、請求項１から２５までのいずれか１項記載の熱処理カオリン。
【請求項２７】
３０％以上の光沢を有する、請求項１から２６までのいずれか１項記載の熱処理カオリン。
【請求項２８】
約３０％〜約４５％の光沢を有する、請求項１から２７までのいずれか１項記載の熱処理カオリン。
【請求項２９】
完全に焼成された、請求項１から２８までのいずれか１項記載の熱処理カオリン。
【請求項３０】
メタカオリンである、請求項１から２９までのいずれか１項記載の熱処理カオリン。
【請求項３１】
請求項１から３０までのいずれか１項記載のカオリンを含む製造品であって、紙製品、板紙製品、紙コーティング組成物、セラミック組成物、塗料組成物、ポリマー組成物、ゴム組成物、工業用プラスチック組成物、およびインク組成物からなる群から選択される、前記製造品。
【請求項３２】
紙製品である、請求項３１記載の製造品。
【請求項３３】
紙が感熱紙である、請求項３２記載の製造品。
【請求項３４】
感熱紙が、カオリンを含むベースを有する、請求項３３記載の製造品。
【請求項３５】
塗料組成物である、請求項３４記載の製造品。
【請求項３６】
熱処理カオリン製品の製造方法であって、
１μｍ以下のサイズの粒子を少なくとも約８８〜８９質量％含有する第１のカオリン供給流を供給する工程；
第１のカオリン供給流を遠心分離によって分級し、１μｍ以下のサイズを有する粒子が少なくとも約９７〜９８質量％である微粒子サイズの分布をもたらす工程；
第１のカオリン供給流を濾過して濾過ケーキを生成する工程；
濾液を、ナトリウム不含の分散剤中に分散させて第２のカオリン供給流を供給する工程；および
第２のカオリン供給流を乾燥および熱処理する工程
を含み、還元漂白工程を含まない、前記方法。
【請求項３７】
濾過工程の前に第１の供給流を凝集させる工程をさらに含む、請求項３６記載の方法。
【請求項３８】
ナトリウム不含の分散剤が、アンモニア系分散剤である、請求項３６または３７記載の方法。
【請求項３９】
第２のカオリン供給流が、約１０のｐＨを有する、請求項３６から３８までのいずれか１項記載の方法。
【請求項４０】
熱処理が、完全に焼成されたカオリンを製造するために約９００℃〜約１２００℃の温度で焼成する工程を含む、請求項３６から３９までのいずれか１項記載の方法。
【請求項４１】
供給工程が、水と混ぜ合わされた／デグリットされた含水カオリン粗供給原料を、分級工程および選鉱工程によって処理して、１μｍ以下のサイズの粒子を少なくとも約８８〜８９質量％含有する第１のカオリン供給流を生成することを含む、請求項３６から４０までのいずれか１項記載の方法。
【請求項４２】
処理工程の選鉱工程が、磁気分離を含む、請求項４１記載の方法。
【請求項４３】
処理工程が、浮選工程を含み、かつ第１のカオリン供給流が、０．３μｍ以下のサイズの粒子を少なくとも約７０質量％含有する、請求項４１または４２記載の方法。
【請求項４４】
処理工程が、浮選工程の後にオゾン処理工程をさらに含む、請求項４３記載の方法。
【請求項４５】
処理工程が、選択的凝集工程を含み、かつ第１のカオリン供給流が、０．５μｍ以下のサイズの粒子を少なくとも約８６質量％含有する、請求項４１から４４までのいずれか１項記載の方法。
【請求項４６】
剥離プロセスを排除する、請求項３６から４５までのいずれか１項記載の方法。
【請求項４７】
剥離プロセスには、ボールミル、撹拌媒体粉砕、および／または高エネルギーの媒体粉砕が含まれる、請求項４６記載の方法。
【請求項４８】
分級工程、濾過工程、分散工程、および乾燥・焼成工程において、ナトリウム系分散剤が除外される、請求項３６から４７までのいずれか１項記載の方法。
【請求項４９】
供給工程、分級工程、濾過工程、分散工程、および乾燥・焼成工程において、ナトリウム系分散剤が除外される、請求項３６から４８までのいずれか１項記載の方法。
【請求項５０】
少なくとも約９２のＧＥ輝度および以下の粒度分布：
１０ミクロン未満の等価球径（ｅ．ｓ．ｄ．）を有する９９質量％以上の粒子；
５ミクロン未満のｅ．ｓ．ｄ．を有する９３質量％以上の粒子；
２ミクロン未満のｅ．ｓ．ｄ．を有する８５質量％以上の粒子；
１ミクロン未満のｅ．ｓ．ｄ．を有する７７質量％以上の粒子；および
０．５ミクロン未満のｅ．ｓ．ｄ．を有する２５質量％以上の粒子
を有し、
３００ｐｐｍ以下の＋３２５メッシュ残渣含有量を有する、請求項３６から４９までのいずれか１項記載の方法に従って製造された熱処理カオリン。
【請求項５１】
少なくとも約９２のＧＥ輝度および以下の粒度分布：
１０ミクロン未満の等価球径（ｅ．ｓ．ｄ．）を有する９９質量％以上の粒子；
５ミクロン未満のｅ．ｓ．ｄ．を有する９３質量％以上の粒子；
２ミクロン未満のｅ．ｓ．ｄ．を有する８５質量％以上の粒子；
１ミクロン未満のｅ．ｓ．ｄ．を有する７７質量％以上の粒子；および
０．５ミクロン未満のｅ．ｓ．ｄ．を有する２５質量％以上の粒子
を有し、
熱処理カオリンの０．２５質量％以下の酸化ナトリウム含有量を有する、請求項３６から４９までのいずれか１項記載の方法に従って製造された熱処理カオリン。
【請求項５２】
３００ｐｐｍ以下の＋３２５メッシュ残渣含有量を有する、請求項５１記載の熱処理カオリン。
【請求項５３】
５ｐｐｍ〜３００ｐｐｍの＋３２５メッシュ残渣含有量を有する、請求項５０から５２までのいずれか１項記載の熱処理カオリン。
【請求項５４】
９０ｐｐｍ以下の＋３２５メッシュ残渣含有量を有する、請求項５０から５３までのいずれか１項記載の熱処理カオリン。
【請求項５５】
７０ｐｐｍ以下の＋３２５メッシュ残渣含有量を有する、請求項５０から５４までのいずれか１項記載の熱処理カオリン。
【請求項５６】
５０ｐｐｍ以下の＋３２５メッシュ残渣含有量を有する、請求項５０から５５までのいずれか１項記載の熱処理カオリン。
【請求項５７】
熱処理カオリンの０．１質量％以下の酸化ナトリウム含有量を有する、請求項５０から５６までのいずれか１項記載の熱処理カオリン。
【請求項５８】
熱処理カオリンの１．５質量％以下のチタニア含有量を有する、請求項５０から５７までのいずれか１項記載の熱処理カオリン。
【発明の詳細な説明】
【技術分野】
【０００１】
関連出願の相互参照
本出願は、２０１６年３月８日に出願された米国特許出願第６２／３０５，２５２号明細書（U.S. Patent Application No. 62/305,252）および２０１７年１月２３日に出願された米国特許出願第６２／４４９，２９８号明細書（U.S. Patent Application No. 62/449,298）の利益および優先権を主張し、その開示は、参照によりその全体が本明細書に明確に組み込まれる。
【０００２】
発明の属する技術分野
本出願は、紙のコーティング用の顔料、特に熱処理カオリン顔料に関する。
【０００３】
本開示の背景
以下の背景の議論では、特定の構造および／または方法について述べている。しかしながら、以下の参考文献において、これらの構造および／または方法が先行技術を構成するものとして解釈されるべきではない。出願人には、明らかに、このような構造および／または方法が先行技術としての資格がないことを証明する権利がある。
【０００４】
カオリンは、六角形状の不規則な配向の積層小板の形の、天然に存在する水和ケイ酸アルミニウム結晶鉱物（カオリナイト）である。含水カオリンは、その細かい粒径、板状または層状の粒子形状、および化学的不活性によって特徴付けられる。
【０００５】
焼成カオリンの現在の製造方法は、化学的に分散されて水と混ぜ合わされた／デグリットされたカオリン粗原料を調製し、これを遠心分離および磁気分離に付し、続いて噴霧乾燥、微粉砕、焼成および微粉砕に付すことを含む。より細かい粒径のカオリンを得るための現在の技術、例えば、媒体粉砕は、焼成カオリンの形態に有害な影響を及ぼし、そしてカオリン製品の最終用途における性能に悪影響を及ぼす。
【０００６】
約１１００℃までの温度でカオリンを焼成することにより、粒子が一緒にセメント化され、白色度および不透明度が向上した製品が製造される。このような顔料は、紙、プラスチック、ゴムおよび塗料産業で広く使用されている。Fanselowらによる米国特許第３，５８６，５２３号明細書（U.S. Pat. No. 3,586,523）は、ＡＮＳＩＬＥＸ（登録商標）およびＡＮＳＩＬＥＸ（登録商標）９３の登録商標で供給される顔料などの低摩耗の細かい粒径の不透明な焼成カオリンクレーの製造に関する。このような顔料の平均粒径は約０．８ミクロンである。
【０００７】
当該技術分野では、様々な用途での性能を向上させるために、より細かくかつ急峻な粒度分布および有用な性能特性を有する熱処理カオリン製品およびその製造方法について、現在、まだ満たされていない要求がある。本開示はこの要求に対処する。
【０００８】
本開示の概要
以下の概要は、詳細な概説ではない。これは、様々な実施形態の必須のまたは重要な要素を特定することも、その範囲を示すことも意図していない。
【０００９】
提供される熱処理カオリンは、少なくとも約９２のＧＥ輝度を有し、さらに次の粒度分布を有する：１０ミクロン未満の等価球径（ｅ．ｓ．ｄ．）を有する９９％以上の粒子；５ミクロン未満のｅ．ｓ．ｄ．を有する９３％以上の粒子；２ミクロン未満のｅ．ｓ．ｄ．を有する８５％以上の粒子；１ミクロン未満のｅ．ｓ．ｄ．を有する７７％以上の粒子；および０．５ミクロン未満のｅ．ｓ．ｄ．を有する２５％以上の粒子（ここでパーセンテージ（％）は熱処理カオリン中の粒子の全質量を基準とする）。熱処理カオリンは、次の粒度分布を有し得る：１０ミクロン未満のｅ．ｓ．ｄ．を有する９９％〜１００％の粒子；５ミクロン未満のｅ．ｓ．ｄ．を有する９３％〜１００％の粒子；２ミクロン未満のｅ．ｓ．ｄ．を有する８５％〜９８％の粒子；１ミクロン未満のｅ．ｓ．ｄ．を有する７７％〜９２％の粒子；および０．５ミクロン未満のｅ．ｓ．ｄ．を有する２５％〜４６％の粒子（ここでパーセンテージ（％）は熱処理カオリン中の粒子の全質量を基準とする）。いくつかの実施形態では、熱処理カオリンは、３００ｐｐｍ以下の＋３２５メッシュ残渣含有量を有し得る。例えば、熱処理カオリンは、５ｐｐｍ〜３００ｐｐｍ（例えば、９０ｐｐｍ以下、７０ｐｐｍ以下、または５０ｐｐｍ以下）の＋３２５メッシュ残渣含有量を有し得る。いくつかの実施形態では、熱処理カオリンは、０．２５質量％以下（例えば、０．１質量％以下）の酸化ナトリウム含有量を有し得る。熱処理カオリンのチタニア含有量は、１．５質量％以下であり得る。
【００１０】
熱処理カオリンは、少なくとも約９２〜約９６のＧＥ輝度を有し得る。
【００１１】
熱処理カオリンは、約０．６５ミクロン以下のメジアン粒径（ｄ５０）を有し得る。熱処理カオリンは、０．５０〜０．６５ミクロンのメジアン粒径（ｄ５０）を有し得る。
【００１２】
熱処理カオリンは、１００ポンドのクレイ（すなわち、熱処理カオリン）あたり１００ポンド以上の油の吸油量（油のｌｂｓ／熱処理カオリン１００ｌｂｓ）を有し得る。熱処理カオリンは、１００ｌｂｓより高く１４０ｌｂｓまでの油／１００ｌｂｓの熱処理カオリン（例えば、１００ｌｂｓより高く１３０ｌｂｓまで、１０５ｌｂｓ〜１２０ｌｂｓ、または１０５ｌｂｓ〜１１５ｌｂｓの油／１００ｌｂｓの熱処理カオリン）の吸油量を有し得る。
【００１３】
熱処理カオリンは、４５７ナノメートルで０．３００ｍ２／ｇ以上の散乱係数を有し得る。熱処理カオリンは、４５７ナノメートルで約０．３０５〜約０．３３５ｍ２／ｇの散乱係数を有し得る。
【００１４】
熱処理カオリンは、５７７ナノメートルで０．２２０ｍ２／ｇ以上の散乱係数を有し得る。熱処理カオリンは、５７７ナノメートルで約０．２２３〜約０．２３０ｍ２／ｇの散乱係数を有し得る。
【００１５】
熱処理カオリンは、１７．０ｍ２／ｇ以上の表面積を有し得る。例えば、熱処理カオリンは、約１７．０〜約２５．０ｍ２／ｇ、約１７．０〜約２１．０ｍ２／ｇ、または２０．０ｍ２／ｇより大きな表面積を有し得る。
【００１６】
熱処理カオリンは、１８ｍｇ／１０５回転以下のアインレーナー（Einlehner）摩耗量を有し得る。熱処理カオリンは、９〜１８ｍｇ／１０５回転のアインレーナー摩耗量を有し得る。
【００１７】
熱処理カオリンは、３０％以上の光沢を有し得る。熱処理カオリンは、約３０％〜約４５％の光沢を有し得る。
【００１８】
熱処理カオリンは、完全に焼成されたカオリンまたはメタカオリンであり得る。
【００１９】
また、本開示の熱処理カオリンを含む製造品も提供される。製造品は、紙製品、板紙製品、紙コーティング組成物、セラミック組成物、塗料組成物、ポリマー組成物、ゴム組成物、工業用プラスチック組成物、およびインク組成物からなる群から選択され得る。
【００２０】
製造品は、紙製品であり得る。製造品は、感熱紙であり得る。製造品は、カオリンを含むベース層を有する感熱紙であり得る。
【００２１】
製造品は、塗料組成物であり得る。
【００２２】
また、本開示の熱処理カオリン製品の製造方法も提供される。この方法は、１μｍ以下のサイズの粒子を少なくとも約８８〜８９質量％含有する第１のカオリン供給流を供給する工程；第１のカオリン供給流を遠心分離によって分級し、１μｍ以下のサイズを有する粒子が少なくとも約９７〜９８質量％である微粒子サイズの分布をもたらす工程；第１のカオリン供給流を濾過して濾過ケーキを生成する工程；濾液を、ナトリウム不含の分散剤中に分散させて第２のカオリン供給流を供給する工程；および第２のカオリン供給流を乾燥および熱処理する工程を含み、ここで、熱処理カオリンの製造方法は、還元漂白工程を含まない。ナトリウム不含の分散剤は、アンモニア系分散剤であり得る。第２のカオリン供給流は、約１０のｐＨを有し得る。
【００２３】
この方法は、濾過工程の前に第１の供給流を凝集させることをさらに含み得る。
【００２４】
この方法の熱処理工程は、約９００℃〜約１２００℃の温度で焼成して、完全に焼成されたカオリンを生成することを含み得る。
【００２５】
この方法の供給工程は、水と混ぜ合わされた／デグリットされた（degritted）含水カオリン粗供給原料を、分級工程および選鉱工程によって処理して、１μｍ以下のサイズの粒子を少なくとも約８８〜８９質量％含有する第１のカオリン供給流を生成することを含み得る。この処理工程の選鉱工程は、磁気分離を含む。特定の実施形態では、この処理工程は、さらに浮選工程を含むことができ、第１のカオリン供給流は、０．３μｍ以下のサイズの粒子を少なくとも約７０質量％含有する。いくつかの例では、この方法は、浮選工程の後にオゾン処理工程を行うことを含み得る。他の実施形態では、処理工程は、さらに選択的凝集工程を含むことができ、第１のカオリン供給流は、０．５μｍ以下のサイズの粒子を少なくとも約８６質量％含有する。
【００２６】
この方法では、剥離プロセスが除外され得る。除外された剥離プロセスには、ボールミル、撹拌媒体粉砕、および／または高エネルギーの媒体粉砕が含まれ得る。
【００２７】
分級工程、濾過工程、分散工程、および乾燥・焼成工程においてナトリウム系分散剤が除外される方法が実施され得る。
【００２８】
本発明の開示された方法および組成物に関して本開示で想定されるように、一態様では、本開示の実施形態は、本明細書で開示された成分および／または工程を含む。別の態様では、本開示の実施形態は、本質的に本明細書で開示された成分および／または工程からなる。さらに別の態様では、本開示の実施形態は、本明細書で開示された成分および／または工程からなる。
【００２９】
発明の詳細な説明
当該技術分野では、所望の特性にとって適切な形態を保有しながら、より細かくてより急峻な粒度分布を有するカオリン製品（例えば、部分的にまたは完全に焼成されたカオリン）が求められる。本明細書では、現在の焼成カオリン製品と比較して、より細かくてより狭い粒度分布を有する熱処理カオリン製品が提供される。一実施形態では、カオリン製品は完全に焼成される。本開示の熱処理カオリンは、現在市販されている焼成カオリン製品と同等であるかまたはそれよりも良好な望ましい性能をもたらすための適切な形態を有する。例えば、熱処理カオリンには、光散乱係数の損失および／または不透明度の低下がなく、さらにより細かくてより急峻な粒度分布が得られる。本開示のカオリンは、現在市販されている焼成カオリン製品と比較して、増加した光散乱係数、増加した吸油量および／または増加した表面積を有し得る。開示されたカオリンの製造方法が提供される。この方法には、アルカリ金属およびアルカリ土類金属、特にナトリウム不含の分散剤の使用が含まれる。本開示のカオリンを含有する製品およびカオリンの使用方法も提供される。
【００３０】
定義
本明細書で使用されるように、以下の各用語は、この節に関連する意味を有する。
【００３１】
本明細書では、冠詞「ａ」および「ａｎ」は、１つのまたは１つよりも多い（すなわち、少なくとも１つの）冠詞の文法的な対象を指すために使用されている。例として、「要素（ａｎ  ｅｌｅｍｅｎｔ）」は、１つの要素または１つよりも多い要素を意味する。
【００３２】
「約」という用語は、当業者によって理解されており、使用される文脈に応じてある程度変化することになる。本明細書で使用されるように、「約」とは、±２０％、より好ましくは±１０％、より好ましくは±５％、さらにより好ましくは±１％、さらにより好ましくは±０．１％の変動を包含することを意味する。本明細書に記載された範囲内のすべての整数の全部または一部が本明細書に含まれることが理解される。
【００３３】
組成物
改善されたカオリン、改善されたカオリンの製造方法、ならびに改善された焼成カオリンを含む製品および組成物が本明細書で提供される。
【００３４】
本開示の熱処理カオリンは、標準的な市販の焼成カオリン製品と比較して、改善された形態および性能を有する。焼成カオリンの形態には、形状が不規則でありかつボイド体積が増加したものが含まれる。本発明の焼成カオリン顔料は、より細かい粒度分布、より細かいメジアン粒径、増加した表面積、増加した輝度、低減した摩耗量、改善された吸油量、低下した残渣含有量、低下した酸化ナトリウム含有量、および同等であるかまたは増加した散乱係数などの１つ以上の改善された特性を有する。特に、同程度の粒径を有する現在の市販品と比較して、本開示の焼成カオリン製品の吸油量は予想外に増加している。さらに、本開示のカオリン製品は、適切な形態を取り続けながら、より細かい粒度分布を有し、例えば、非常に望ましい散乱特性をもたらす。改善されたカオリンは、本明細書に開示された含水カオリンの処理方法から得られる。この処理方法は、より細かい粒径のカオリン供給流を焼成に使用すること、およびナトリウムなどのアルカリ金属を含む分散剤を使用しないことを含む。この方法は、一実施形態では、焼成前にアンモニア系分散剤を濾過分散剤として使用し、改善された焼成カオリン製品を製造する。この処理方法では場合により漂白剤を使用せず、その結果、粒子が粗くなり、焼成カオリン製品の残渣含有量および／または粒径などの特性が変化し得る。
【００３５】
本明細書で使用される粒度分布（ＰＳＤ）は、ＳＥＤＩＧＲＡＰＨ  ５１００粒度分析器（Micromeretics Corporation）を用いて、水などの標準的な水性媒体に完全に分散した状態の焼成カオリンで測定される。データは、等価球径（ｅ．ｓ．ｄ．）として質量パーセント基準で報告される。メジアン粒径ｄ５０とは、ｄ５０値より小さいｅ．ｓ．ｄ．を有する粒子が５０質量％存在するように決められた粒子のｅ．ｓ．ｄ．値である。
【００３６】
本開示の焼成カオリンは、より狭い粒度分布およびより細かいメジアン粒径を有する。
【００３７】
焼成カオリンは、約０．６５ミクロン以下のメジアン粒径（ｄ５０）を有し得る。例えば、焼成カオリンは、０．６０ミクロン以下、０．５９ミクロン以下、０．５８ミクロン以下、０．５７ミクロン以下、０．５６ミクロン以下、０．５５ミクロン以下、０．５４ミクロン以下、または０．５３ミクロン以下のメジアン粒径を有し得る。いくつかの実施形態では、焼成カオリンは、０．５０ミクロン以上、０．５１ミクロン以上、０．５２ミクロン以上、０．５３ミクロン以上、０．５４ミクロン以上、または０．５５ミクロン以上のメジアン粒径を有し得る。いくつかの実施形態では、焼成カオリンは、０．５０〜０．６５ミクロン、０．５０ミクロン以上０．６０ミクロン未満、０．５０〜０．５９ミクロン、０．５０〜０．５８ミクロン、０．５０〜０．５７ミクロン、または０．５２〜０．５８ミクロンのメジアン粒径を有し得る。
【００３８】
ＰＳＤの代表的な範囲および本開示の焼成カオリンの平均粒径を第１表に示す。代表的な焼成カオリンのＰＳＤおよび平均粒径を第２表に示す。
【表１】
2019507823.tif 000003
【表２】
2019507823.tif 000004
【００３９】
本開示の焼成カオリンは、改善された輝度、低減した摩耗量、改善された吸油量、および増加した表面積のうちの１つ以上を有する。
【００４０】
本明細書で使用されるように、輝度は、ＴＡＰＰＩ標準方式Ｔ４５２によって測定される。このデータは、波長４５７ｎｍの光に対する反射率（ＧＥＢ値）として報告されている。
【００４１】
焼成カオリンは９２％以上の輝度を有し得る。例えば、焼成カオリンは、９３％以上、９４％以上、９５％以上、９６％以上、または９７％以上の輝度を有し得る。いくつかの実施形態では、焼成カオリンは、９２％〜９７％または９２％〜９６％の輝度を有し得る。
【００４２】
カオリンは、通常、チタニア鉱物を含有する。チタニア鉱物は、ＴｉＯ２の組成を有する多形体として存在し得る。天然のチタニアは、低い輝度を示し、その存在によってカオリンの輝度は低下し得る。焼成カオリンは、１．５質量％以下のチタニア含有量を有し得る。例えば、焼成カオリンは、焼成カオリンの全質量を基準として、１．４５質量％以下、１．３質量％以下、１．２質量％以下、１．０質量％以下、０．９質量％以下、０．８質量％以下、０．７質量％以下、０．６質量％以下、または０．５質量％以下のチタニア含有量を有し得る。いくつかの実施形態では、焼成カオリンは、焼成カオリンの全質量を基準として、０質量％以上、０．５質量％以上、または１質量％以上のチタニア含有量を有し得る。いくつかの実施形態では、焼成カオリンは、焼成カオリンの全質量を基準として、０質量％〜１．４５質量％、０．５質量％〜１．４５質量％、または０．５質量％〜１．２質量％のチタニア含有量を有し得る。
【００４３】
本明細書で使用されるように、アインレーナー摩耗量は、Ｅｉｎｌｅｈｎｅｒ  ＡＴ  １０００摩耗試験機によって固形分１５質量％および１００，０００回転で測定される。アインレーナー摩耗は、ｍｇ損失／１００，０００回転（ｍｇ損失／１０５回転）で報告される。
【００４４】
焼成カオリンは、１８ｍｇ／１０５回転以下のアインレーナー摩耗量を有し得る。例えば、焼成カオリンは、１５ｍｇ／１０５回転以下、１２ｍｇ／１０５回転以下、１０ｍｇ／１０５回転以下、または９ｍｇ／１０５回転以下のアインレーナー摩耗量を有し得る。いくつかの実施形態では、焼成カオリンは、５ｍｇ／１０５回転以上または９ｍｇ／１０５回転以上のアインレーナー摩耗量を有し得る。いくつかの実施形態では、焼成カオリンは、９〜１８ｍｇ／１０５回転、９〜１６ｍｇ／１０５回転、または９〜１５ｍｇ／１０５回転のアインレーナー摩耗量を有し得る。
【００４５】
本明細書で使用されるように、吸油量は、ＡＳＴＭ  Ｄ  ２８１“Oil Absorption by Spatula Rub-out”を用いて測定される。データは、焼成カオリン１００ポンド（グラム）あたりに吸収される油のポンド（グラム）（％）で報告される。
【００４６】
焼成カオリンは、１００％以上の吸油量（焼成（熱処理）カオリン１００ｌｂｓあたり１００ｌｂｓ以上の油）を有し得る。例えば、焼成カオリンは、１００％より高い、１０５％以上、１１０％以上、１１５％以上、１２０％以上、１２５％以上、１３０％以上、または１３５％以上の吸油量を有し得る。いくつかの実施形態では、焼成カオリンは、１００％〜１１５％、１００％〜１３０％、１００％超〜１１５％、１００％超〜１３０％、１００％超〜１４０％、１０５％〜１２０％、１０５％〜１３０％、１０５％〜１４０％、１０９％〜１３０％、または１０９％〜１２０％の吸油量を有し得る。
【００４７】
本明細書で使用されるように、表面積は、当業界で認められているブルナウアー・エメット・テラー（Brunauer Emmett Teller）（ＢＥＴ）法によって吸着剤としてＮ２を用いて測定される。要するに、液体窒素中で凍結された焼成カオリン試料の表面積は、窒素ガスの吸着によって測定され、ＢＥＴ分析により定量される。
【００４８】
焼成カオリンは、１７ｍ２／ｇ以上の表面積を有し得る。例えば、焼成カオリンは、１７ｍ２／ｇ、１８ｍ２／ｇ以上、１９ｍ２／ｇ以上、２０ｍ２／ｇ以上、２１ｍ２／ｇ以上、または２２ｍ２／ｇ以上の表面積を有し得る。いくつかの実施形態では、焼成カオリンは、２５ｍ２／ｇ以下、２４ｍ２／ｇ以下、２３ｍ２／ｇ以下、または２２ｍ２／ｇ以下の表面積を有し得る。いくつかの実施形態では、焼成カオリンは、１７ｍ２／ｇ〜２５ｍ２／ｇ、１７ｍ２／ｇ〜２２ｍ２／ｇ、１９ｍ２／ｇ〜２５ｍ２／ｇ、２０ｍ２／ｇ超〜２５ｍ２／ｇ、または２１ｍ２／ｇ〜２５ｍ２／ｇの表面積を有し得る。
【００４９】
本開示の焼成カオリンの輝度、摩耗量、吸油量および表面積の代表的な範囲を第３表に示す。代表的な焼成カオリンの輝度、摩耗量、吸油量および表面積の値を第４表に示す。
【表３】
2019507823.tif 000005
【表４】
2019507823.tif 000006
【００５０】
本開示の焼成カオリンは、改善された光沢および／または光散乱を有する。
【００５１】
本明細書で使用されるように、光沢は、０．２５ミルのＢｉｒｄ  Ｂａｒを使用して、顔料と水との混合物（固形分３０（質量）％）から構成される顔料のフィルムを、光学的に滑らかな黒いガラス上に適用することによって測定される。光沢は、Ｔｅｃｈｎｉｄｙｎｅ  Ｔ４８０光沢計（テクニダイン社（Technidyne Corporation）、ニューアルバニー、インディアナ州）を用いて７５度（ＰＬ法５０Ｃ）で測定される。
【００５２】
焼成カオリンは、３０％以上の光沢を有し得る。例えば、焼成カオリンは、３２％以上、３５％以上、３８％以上、４０％以上、４２％以上、４４％以上、４５％以上、４６％以上、４８％以上、または５０％以上の光沢を有し得る。いくつかの実施形態では、焼成カオリンは、５０％以下、４８％以下、４７％以下、または４６％以下の光沢を有し得る。いくつかの実施形態では、焼成カオリンは、３０％〜５０％、３０％〜４５％、３５％〜５０％、または３５％〜４５％の光沢を有し得る。
【００５３】
本明細書で使用されるように、光散乱は、０．２５ミルのＢｉｒｄ  Ｂａｒを使用して、顔料と水との混合物（固形分３０（質量）％）から構成される顔料のフィルムを、光学的に滑らかな黒いガラス上に適用することによって測定される。空気乾燥後の顔料フィルムの反射率は、エルレフォ・リフレクトメーター（Elrepho Reflectometer）のような一体化した球形状を有する反射率計を用いて４５７ｎｍおよび５７７ｎｍの波長で測定される。反射率の値は、クベルカ−ムンク（Kubelka-Munk）の方程式を使って光散乱係数（ｍ２／ｇ）に変換される。
【００５４】
焼成カオリンは、４５７ナノメートルで０．４００ｍ２／ｇ以下の散乱係数を有し得る。例えば、焼成カオリンは、４５７ナノメートルで、０．３８０ｍ２／ｇ以下、０．３５０ｍ２／ｇ以下、０．３４０ｍ２／ｇ以下、０．３３５ｍ２／ｇ以下、０．３３０ｍ２／ｇ以下、０．３２５ｍ２／ｇ以下、０．３２０ｍ２／ｇ以下、０．３１５ｍ２／ｇ以下、０．３１０ｍ２／ｇ以下、０．３０５ｍ２／ｇ以下、または０．３００ｍ２／ｇ以下の散乱係数を有し得る。いくつかの実施形態では、焼成カオリンは、４５７ナノメートルで、０．３００ｍ２／ｇを上回る、０．３０５ｍ２／ｇ以上、０．３１０ｍ２／ｇ以上、または０．３２０ｍ２／ｇ以上の散乱係数を有し得る。いくつかの実施形態では、焼成カオリンは、４５７ナノメートルで、０．３００ｍ２／ｇ〜０．４００ｍ２／ｇ、０．３００ｍ２／ｇ〜０．３５０ｍ２／ｇ、０．３００ｍ２／ｇ〜０．３３５ｍ２／ｇ、または０．３０５ｍ２／ｇ〜０．３３５ｍ２／ｇの散乱係数を有し得る。
【００５５】
焼成カオリンは、５７７ナノメートルで、０．３００ｍ２／ｇ以下の散乱係数を有し得る。例えば、焼成カオリンは、５７７ナノメートルで、０．２５０ｍ２／ｇ以下、０．２３５ｍ２／ｇ以下、０．２２９ｍ２／ｇ以下、０．２２８ｍ２／ｇ以下、０．２２７ｍ２／ｇ以下、０．２２６ｍ２／ｇ以下、０．２２５ｍ２／ｇ以下、０．２２４ｍ２／ｇ以下、０．２２３ｍ２／ｇ以下、０．２２２ｍ２／ｇ以下、０．２２１ｍ２／ｇ以下、または０．２２０ｍ２／ｇ以下の散乱係数を有し得る。いくつかの実施形態では、焼成カオリンは、５７７ナノメートルで、０．２２０ｍ２／ｇを上回る、０．２２１ｍ２／ｇ以上、０．２２２ｍ２／ｇ以上、０．２２３ｍ２／ｇ以上、０．２２４ｍ２／ｇ以上、または０．２２５ｍ２／ｇ以上の散乱係数を有し得る。いくつかの実施形態では、焼成カオリンは、５７７ナノメートルで、０．２２０ｍ２／ｇ〜０．３００ｍ２／ｇ、０．２２１ｍ２／ｇ〜０．２２９ｍ２／ｇ、または０．２２１ｍ２／ｇ〜０．２２７ｍ２／ｇの散乱係数を有し得る。
【００５６】
本開示の焼成カオリンの光沢および光散乱係数の代表的な範囲を第５表に示す。代表的な焼成カオリンの光沢および光散乱係数の値を第６表に示す。
【表５】
2019507823.tif 000007
【表６】
2019507823.tif 000008
【００５７】
焼成カオリン製品は、わずかな割合の過大粒子（粗い残渣粒子）を含むことがあり、これらの粒子は押出工程においてダイの閉塞などの望ましくない影響を及ぼし得る。これらの粗い残渣粒子は、また、コート紙／感熱紙の表面に欠陥も生じさせ得る。さらに、粗い残渣粒子は、研磨性が高い傾向があり、したがって、適用装置の摩耗や損傷を招き得る。粗い残渣粒子は、一般に３２５メッシュのスクリーンに留まることになり、ここでは＋３２５メッシュ残渣と呼ぶ。＋３２５メッシュ残渣は、ＡＳＴＭ  Ｃ−３２５−８１（１９９７）で指定されているように測定され得る。
【００５８】
焼成カオリンは、３００ｐｐｍ以下の＋３２５メッシュ残渣含有量を有し得る。例えば、焼成カオリンは、２８０ｐｐｍ以下、２５０ｐｐｍ以下、２３０ｐｐｍ以下、２００ｐｐｍ以下、１８０ｐｐｍ以下、１５０ｐｐｍ以下、１２０ｐｐｍ以下、１００ｐｐｍ以下、１００ｐｐｍ未満、９５ｐｐｍ以下、９０ｐｐｍ以下、８０ｐｐｍ以下、７０ｐｐｍ以下、６０ｐｐｍ以下、５０ｐｐｍ以下、４０ｐｐｍ以下、３０ｐｐｍ以下、２５ｐｐｍ以下、または２０ｐｐｍ以下の＋３２５メッシュ残渣含有量を有し得る。いくつかの実施形態では、焼成カオリンは、０ｐｐｍ以上、５ｐｐｍ以上、１０ｐｐｍ以上、１５ｐｐｍ以上、２０ｐｐｍ以上、３０ｐｐｍ以上、４０ｐｐｍ以上、５０ｐｐｍ以上、５５ｐｐｍ以上、６０ｐｐｍ以上、６５ｐｐｍ以上、または７０ｐｐｍ以上の＋３２５メッシュ残渣含有量を有し得る。いくつかの実施形態では、焼成カオリンは、５ｐｐｍ〜３００ｐｐｍ、５ｐｐｍ〜２５０ｐｐｍ、５ｐｐｍ〜２００ｐｐｍ、５ｐｐｍ〜１５０ｐｐｍ、５ｐｐｍ〜１００ｐｐｍ、１０ｐｐｍ〜３００ｐｐｍ、１０ｐｐｍ〜２００ｐｐｍ、１０ｐｐｍ〜１００ｐｐｍ、１０ｐｐｍ〜８０ｐｐｍ、１５ｐｐｍ〜３００ｐｐｍ、１５ｐｐｍ〜２００ｐｐｍ、１５ｐｐｍ〜１００ｐｐｍ、または１５ｐｐｍ〜７５ｐｐｍの＋３２５メッシュ残渣含有量を有し得る。
【００５９】
焼成カオリン製品は、酸化ナトリウムおよび酸化カリウムなどを低アルカリ含有量で含み得る。酸化ナトリウムおよび酸化カリウムは、高い熱膨張値を有することで知られており、用途によっては望ましくない。焼成カオリンは、焼成カオリンの全質量を基準として０．２５質量％以下のアルカリ含有量を有し得る。いくつかの実施形態では、焼成カオリンは、焼成カオリンの全質量を基準として０．２０質量％以下、０．１８質量％以下、０．１５質量％以下、０．１３質量％以下、０．１０質量％以下、０．０８質量％以下、または０．０５質量％以下の酸化ナトリウム含有量を有し得る。いくつかの実施形態では、焼成カオリンは、焼成カオリンの全質量を基準として０．０５質量％〜０．２０質量％、０．０５質量％〜０．１５質量％、または０．０５質量％〜０．１０質量％の酸化ナトリウム含有量を有し得る。
【００６０】
本開示の熱処理カオリンは、本明細書に記載された特性のあらゆる組み合わせを含み得る。このように、本開示は、第１表に開示された平均粒径および／または第３表および第５表に開示された１つ以上の特性と併せて第１表に開示されたＰＳＤを有する熱処理カオリンを包含する。本開示は、第１表に開示されたＰＳＤおよび第５表に開示された光散乱値を有する熱処理カオリンを包含する。本開示は、第１表に開示されたＰＳＤおよび第３表に開示された吸油量値を有する熱処理カオリンを包含する。
【００６１】
カオリン製品の製造方法を示す。この方法を、図１に模式的な形で示す。この方法は、１μｍ以下のサイズの粒子を少なくとも約８８〜８９質量％含む第１のカオリン供給流６を供給すること；濾過ケーキ１０を生成するための第１の供給流の濾過工程８；第２のカオリン供給流１４を供給するためのナトリウム不含の分散剤中への濾過ケーキの分散工程１２；および熱処理カオリン１８を製造するための第２のカオリン供給流の乾燥および熱処理工程１６を含む。
【００６２】
この方法の一実施形態を、図２に模式的な形で示すが、ここでは、第１のカオリン供給流を、濾過工程８の前に分級工程２０に付して、１μｍ以下のサイズを有する粒子を少なくとも９７〜９８質量％含むより細かな粒径の供給流を生成する。より細かい粒径の供給流を、凝集工程２２に付し、続いて濾過工程８に付して濾過ケーキ１０を生成する。濾過ケーキ１０を、分散工程１２に付し、第２のカオリン供給流１４を供給する。乾燥および加熱工程１６は、第２のカオリン供給流１４を第１の噴霧乾燥工程２４に付した後、供給流１４を微粉砕工程２６に付し、続いて微粉砕されたカオリン材料を熱処理工程２８に付して熱処理カオリン１８を生成することを含む。任意選択で、熱処理カオリン１８を、さらなる微粉砕工程３０に付して、微粉砕された熱処理カオリン３２を生成する。
【００６３】
この方法は、第１のカオリン供給流６を処理工程４によって生成することをさらに含んでよく、処理工程４は、水と混ぜ合わされた／デグリットされた含水カオリン粗供給原料２を分級工程および選鉱工程によって処理して第１のカオリン供給流６を生成することを含む。図３を参照されたい。
【００６４】
水と混ぜ合わされた／デグリットされた含水カオリン粗供給原料は、通常の技術を用いてカオリン粗原料から準備され得る。あらゆる含水カオリン粗原料が使用され得る。カオリン粗原料の色は、主に灰色、白色、クリーム色、ピンク色または赤色／茶色であってよく、本開示は、最終焼成カオリン製品を得るために多種多様な粗原料を使用するという多用途性をもたらす。
【００６５】
典型的には、カオリン粗原料は粉砕され、ブランジャー（blunger）として知られる高エネルギーのミキサーを用いて１種以上のアニオン性分散剤によって（水と混ぜ合わされた）スラリーの形になる。この水と混ぜ合わせる（blunging）工程の後、分散されたスラリーのｐＨは、通常、約７〜１０である。いくつかの実施形態では、スラリーは約１０（例えば、９〜１０または９．５〜１０）のｐＨを有する。分散剤は、有機分散剤または無機分散剤であり得る。無機分散剤としては、通常、リン酸塩およびケイ酸ナトリウムの分散剤が挙げられる。リン酸塩の例としては、ヘキサメタリン酸ナトリウム（ＳＨＭＰ）、トリポリリン酸ナトリウム（ＳＴＰＰ）およびピロリン酸四ナトリウム（ＴＳＰＰ）などの無機ポリリン酸塩およびピロリン酸塩（実際にポリリン酸塩の一種）が挙げられる。有機分散剤としては、典型的には、アンモニア系分散剤、スルホネート分散剤、カルボン酸分散剤、およびポリマー分散剤、例えば、ポリアクリレート分散剤、ならびにカオリン顔料の処理に通常使用される他の有機分散剤が挙げられる。米国特許第８，６６４，３１９号明細書（U.S. Pat. No. 8,664,319）に開示されているように、分散剤のブレンド、例えば、炭酸ナトリウム、ポリアクリル酸ナトリウム、ケイ酸ナトリウムおよび水酸化ナトリウムのブレンドが使用されてもよい。
【００６６】
大部分が砂粒子からなる過大粒子（粗粒子）は、したがって、ふるい、サンドボックス、重力沈降、またはハイドロサイクロンのうち１つ以上を用いる通常の方式によって水と混ぜ合わされた粗原料から除去される。湿式または乾式のデグリッティング（degritting）が使用され得る。例えば、デグリッティングは、粗カオリンと水とを合わせ、スラリー状の混合物を３２５メッシュのふるいまたは２００メッシュのふるいなどのふるいに通すことによって行われ得る。
【００６７】
これによって得られた、水と混ぜ合わされた／デグリットされた含水カオリン粗供給原料は、その後、分級工程および選鉱工程によって処理されて、第１の供給流を生成する。
【００６８】
分級（分別としても知られる）および選鉱（精製としても知られる）は、公知の方法を用いて達成され得る。分級の方法としては遠心分離および沈降が挙げられる。適切な方法としては、重力沈降もしくは水簸、任意のタイプの液体サイクロン装置、または遠心分離が挙げられる。適切な遠心分離機の例としては、バードのソリッドボウル遠心分離機、ディスクノズル高速遠心分離機、水平三相遠心分離機等が挙げられる。高速遠心分離は、水と混ぜ合わされた／デグリットされた粗カオリンを２つの流れに分離する役割を果たす。非限定的な例では、遠心分離によって、カオリンは、粗い流れ（粒子の少なくとも約８０質量％は２ミクロン以上のサイズを有する）と細かい流れ（粒子の少なくとも約８５質量％は１ミクロン以下のサイズを有する）とに分離される。一実施形態では、遠心分離は、選鉱後に、第１の供給流において、粒子の少なくとも約８８〜８９質量％が１μｍ以下のサイズを有するように行われる。
【００６９】
選鉱の方法としては、磁気分離、選択的凝集、還元漂白、濾過、浮選、およびオゾン処理／酸化漂白が挙げられる。これらの方法は、任意の適切な方法で行われ得る。一実施形態では、選鉱工程は磁気分離である。一実施形態では、選鉱はオゾン処理／酸化漂白である。
【００７０】
磁気分離は、高勾配磁気分離機（ＨＧＭＳ）を用いて行われ、着色した個別の常磁性不純物（主に鉄含有チタニア）が磁気的に除去され、したがって輝度を向上させることができる。これらの分離機は、ＨＩＭＳユニット（高強度磁気分離機）としても知られている。従来のＨＧＭＳ分離機または改良されたＨＧＭＳ分離機は、磁気分離工程に使用することができる。適切な磁気分離機としては、商用または有標の「高強度」磁気分離機が挙げられる。
【００７１】
凝集は、同じ種の鉱物から１つの種の鉱物を分離すること、例えば、微細または粗いカオリン粒子から超微細カオリン粒子を分離することを含む。凝集は、酸などのイオン性物質を用いて行われる（「酸凝集」）。硫酸は、安価で広く入手可能な酸である。凝集は、適切な方法で行われ得る。
【００７２】
選択的凝集は、分級機または沈降濃縮機などの沈殿容器において調整化学物質（例えば、オレイン酸および二価カチオン塩）および高分子量／高アニオン性のアクリルアミドポリマーによって変色したチタニア−鉄系不純物から超微細カオリン粒子を分離することを含む。選択的凝集法を用いてチタニア−鉄系不純物からカオリン粒子を分離する方法は、米国特許第５，５３５，８９０号明細書（U.S. Pat. No. 5,535, 890）に記載されている。
【００７３】
浮選は、湿式浮選、限外浮選（ultraflotation）、泡沫浮選、ＴＲＥＰ浮選（チタニア除去および抽出処理）等の通常の方式で行われる。一般的な浮選方法は、Mathur, S., “Kaolin Flotation”, Journal of Colloid and Interface Science, 256, 153〜158頁, 2002年（これに関して参照により本明細書に組み込まれる）に記載されている。例えば、米国特許第８，５５７，０３７号明細書（U.S. Pat. No. 8,557,037）も参照されたい。
【００７４】
一般に、漂白は、カオリンの輝度を増加させることを含む。還元漂白は、粗カオリン流を、適量の１種以上のヒドロ亜硫酸塩（亜二チオン酸塩）、過マンガン酸カリウム、アルカリ重クロム酸塩、過硫酸アンモニウム等と接触させることを含む。米国特許第３，３５３，６６８号明細書（U.S. Pat. No. 3,353,668）を参照されたい。いくつかの実施形態では、カオリン製品の製造方法には、還元漂白は含まれない。したがって、カオリン流は、漂白処理に由来する可溶性塩を含有しないかまたは実質的に含有しないこともあり得る。過マンガン酸カリウムやヒドロ亜硫酸亜鉛などの可溶性塩の存在は、カオリン製品に影響を与え得る。例えば、可溶性塩が高濃度であると、＋３２５メッシュ残渣含有量が高くなるか、粒径が粗くなるか、または吸油量が不必要に大幅に増加し得る。また、可溶性塩が存在することで、カオリンが凝集し、カオリンの処理に影響を及ぼし得る。例えば、可溶性塩の濃度が高いと、紙の使用においてカオリン製品の粘度が高くなるか、またはセラミックの使用においてガラス化の温度が低下し得る。
【００７５】
オゾン処理／酸化漂白には、存在し得る有機変色剤（organic discolorant）などの成分を漂白するために、オゾンを用いる酸化漂白が含まれる。オゾンは、変色する有機物の大部分を破壊するだけでなく、有機分散剤をも、かかる化合物が存在する場合、酸化によって破壊する。しかしながら、オゾンは、無機分散剤を破壊しない。オゾン処理は、適切な方式で行われる。非限定的な例では、オゾン処理は、カオリン１トン当たり約０．１〜約２０ポンドのオゾンの用量レベルで行われ得る。別の実施形態では、オゾン処理は、カオリン１トン当たり約０．５〜約１０ポンドのオゾンの用量レベルで行われる。オゾンは、スラリーを上方向に通過し得る気泡の流れとして適用され得る。これは、オゾンの気泡が、管または他の導管、例えば混合カラムおよび充填カラムにおいてスラリーの流れに逆らって通過する、バッチプロセスまたは連続プロセスである。
【００７６】
水と混ぜ合わされた／デグリットされた含水カオリン粗供給原料が、分級工程および選鉱工程によって処理された後、１μｍ以下のサイズの粒子を少なくとも約８８〜８９質量％含む第１の供給流が得られる。
【００７７】
任意選択で、水と混ぜ合わされた／デグリットされた含水カオリン粗供給原料は、２つの分級工程、例えば、粗いサイズの分級および細かいサイズの分級に付される。供給原料が２つの分級工程に付される一実施形態では、０．３ミクロンより小さいサイズの粒子を少なくとも７０質量％含有する第１の供給流が生成する。供給原料が２つの分級工程に付される一実施形態では、０．５ミクロンより小さいサイズの粒子を少なくとも８６質量％含有する第１の供給流が生成する。
【００７８】
任意選択で、この方法は、水と混ぜ合わされた／デグリットされた含水カオリン粗供給原料をさらなる選鉱工程に付すことを含む。一実施形態では、水と混ぜ合わされた／デグリットされた含水カオリン粗供給原料は、オゾン処理工程および浮選選鉱工程に付される。一実施形態では、水と混ぜ合わされた／デグリットされた含水カオリン粗供給原料は、磁気分離および酸性凝集選鉱工程に付される。
【００７９】
第１の供給流は、次いで濾過の第２の選鉱工程に付され、濾過ケーキを生成する。濾過は、可溶化された不純物を、脱水し、続いて通常、きれいな水ですすぐことによって、副生成物の塩と共に除去する役割を果たす。
【００８０】
一実施形態では、この方法は、濾過工程の前に第２の分級工程をさらに含む。具体的には、第１の供給流は、遠心分離によって分級され、１μｍ以下のサイズの粒子が少なくとも約９７〜９８質量％である微粒子サイズの分布を有する微粉画分をもたらす。第１の供給流の微粉画分は、次いで濾過されて、濾過ケーキ生成物を生成する。微粉画分は、任意選択で濾過前に凝集されてもよい。図２を参照されたい。
【００８１】
遠心分離は、望ましい粒子の微粉度を得るために、ソリッドボウル遠心分離機またはディスクノズル遠心分離機を使用して、単一の工程または複数の工程で行われ得る。高速遠心分離処理において、遠心分離機は、約１，０００超〜約１０，０００の「ｇ」力で動作し得る。別の実施形態では、高速遠心分離処理において、遠心分離機は、約２，０００〜約７，５００の「ｇ」力で動作し得る。さらに別の実施形態では、遠心分離機の高速遠心分離処理は、約２，５００〜約５，０００を超える「ｇ」力で動作し得る。
【００８２】
濾過工程によって生成された濾過ケーキは、次いで、ナトリウム不含の分散剤中に分散され、第２の供給流を供給する。例示的なナトリウム不含の分散剤としては、アンモニア系分散剤が挙げられる。例示的なアンモニア系分散剤としては、アンモニア、ポリアクリル酸アンモニウム、ポリリン酸アンモニウム、ＡＭＰ−９５（２−アミノ−２−メチル−１−プロパノール）またはそれらの組み合わせが挙げられる。
【００８３】
第２の供給流は、次に乾燥されて、熱処理される。乾燥は、当該技術分野における通常の方法で行われ得る。カオリンの乾燥に適した例としては、噴霧乾燥、フラッシュ乾燥、回転乾燥または他の凝集技術が挙げられる。
【００８４】
乾燥カオリンは、通常、熱処理前に微粉砕される。微粉砕は、任意の適切な方法で行われ得る。一実施形態では、カオリンは、少なくとも１回微粉砕される。別の実施形態では、カオリンは、少なくとも２つの別々の動作で微粉砕される（２回粉砕される）。この微粉砕により、存在し得る凝集塊が、分解され得る。このような凝集塊は、乾燥中に形成し、高速遠心分離および他の方法工程によって得られる粒径を変化させ得る。
【００８５】
カオリンを加熱すると、示差熱分析（ＤＴＡ）などの様々な方法によって検出可能な一連の特性変化が起こる。熱処理の温度／時間に応じて、メタカオリン、部分焼成カオリン、および完全焼成カオリンのうち１種以上を形成するために熱処理が使用され得る。一実施形態では、使用される熱処理により、完全に焼成されたカオリンが得られる。本明細書で使用される通り、「完全焼成カオリン」は、９００℃〜約１２００℃の温度で熱処理されたカオリンを指す。一実施形態では、使用される熱処理によりメタカオリンが生じる。
【００８６】
熱処理は、不活性雰囲気、酸化雰囲気、および還元雰囲気のいずれか１つで行われる。焼成によって、含水カオリンの結晶性が失われ、カオリンは実質的に非晶質になる。焼成は、約７００℃〜約１２００℃の範囲の温度で十分な時間加熱した後に起こる。市販の垂直回転式および水平回転式のか焼炉を使用して、メタカオリン、部分焼成カオリン、および／または焼成カオリンを製造することができる。望ましくないムライト（３Ａｌ２Ｏ３．ＳｉＯ２）を形成するような十分に高い温度での焼成を避けるように操作が制御される。
【００８７】
熱処理カオリンは、さらなる湿式遠心分離または空気分級の工程を受けて、より微細なサイズ分布の生成をもたらし得る。例えば、完全焼成カオリンは、水中２０質量％でスラリー化され、遠心分離に付されて、より微細なサイズの画分をもたらす。
【００８８】
従来技術のいくつかの方法では、剥離工程は、カオリンの精製中に、例えば分級後に行われる。剥離プロセスには、ボールミル、媒体粉砕（撹拌媒体粉砕および／または高エネルギー媒体粉砕を含む）が含まれる。本方法の一実施形態では、この方法はいかなる剥離プロセスも排除する。
【００８９】
特定の実施形態では、熱処理カオリン製品の製造方法は、１μｍ以下のサイズの粒子を少なくとも約８８〜８９質量％含有する第１のカオリン供給流を供給すること；第１のカオリン供給流を遠心分離によって分級し、１μｍ以下のサイズの粒子が少なくとも約９７〜９８質量％である微粒子サイズの分布をもたらすこと；第１のカオリン供給流を濾過して濾過ケーキを生成すること；濾液を、ナトリウム不含の分散剤中に分散させて第２のカオリン供給流を供給すること；および第２のカオリン供給流を乾燥および熱処理することを含んでよく、その際、前記熱処理カオリンの製造方法は、漂白工程を含まない。この方法は、本明細書に記載されるように熱処理カオリン製品を提供し得る。
【００９０】
本開示のカオリンのより微細でかつ狭い粒度分布を有する改良された光学特性（光沢および光散乱）は、感熱紙、工業用および建築用コーティング等の用途にとって非常に有利であるべきである。建築用コーティングまたは工業用コーティングの場合、焼成カオリン顔料は、カバレッジ性および光学特性を改善しなければならず、したがって、同様の光学特性を得るために、従来技術に比べて焼成顔料の使用量が減るか、またはＴｉＯ２の量が減ることになる。
【００９１】
一実施形態では、本明細書に開示されたカオリンは、感熱紙に使用される。感熱紙用途では、ベースコーティングとして使用される場合、本発明の顔料は、直接感熱紙に使用されるプレコートの絶縁能力、被覆率、滑らかさおよびワックス吸収性を改善しなければならない。感熱紙は、通常、基材層、画像を形成するための活性層、および基材層と活性層との間のベース層の少なくとも３層を有する。ベース層は、気孔率向上剤として結合剤および焼成カオリンを含み、さらに任意選択で分散剤、湿潤剤、および他の添加剤を含有し得る。気孔率向上剤は、ベース層の望ましい熱浸透性に寄与する。ベース層は、十分な量の気孔率向上剤を含有し、有益な熱浸透率などの絶縁性をもたらし、これらの特性は、活性層での高品質の画像形成を促す。一実施形態では、ベース層は、約５質量％以上および約９５質量％以下の気孔率向上剤を含有する。別の実施形態では、ベース層は、気孔率向上剤を、約１５質量％以上および約９０質量％以下含有する。さらに別の実施形態では、ベース層は、気孔率向上剤を、約１５質量％以上および約４０質量％以下含有する。例えば、米国特許第７，９０２，１１７号明細書（U.S. Pat. No. 7,902,117）を参照されたい。
【００９２】
さらに、焼成カオリン材料は、紙、特に、感熱紙ベースコーティング用の顔料、コーティング、ワイヤーおよびケーブル、プラスチック、タイヤおよびゴム、建築において使用され得る。焼成カオリンを含む紙コーティングまたは結合配合物の製造に使用する例示的なモノマーは、米国特許第８，６４２，１８２号明細書（U.S. Pat. No. 8,642,182）に開示されている。
【００９３】
さらに、低い摩耗性や他の物理特性のために、本発明の焼成カオリンは、紙のコーティングや充填にも使用され得る。
【００９４】
本開示の焼成カオリンは、ワイヤーおよびケーブルならびに他のエンジニアリングプラスチック用途のシランを用いて表面処理することもできる。
【００９５】
一実施形態では、本開示の熱処理カオリンは、工業用または建築用コーティングにおいて使用され得る。本発明のカオリンは、現在市販されている市販のカオリンと比較して、かかるコーティングにおいて、高いコントラスト比をもたらし、改善された高出力、改善された白色度および輝度、および／または高い着色力を示す。
【００９６】
したがって、本明細書に開示されたカオリンは、様々な用途に使用され得る。本明細書に開示された焼成カオリンの非限定的な使用としては、紙および板紙製品、紙コーティング、セラミック製品、塗料、ポリマー、ゴム、エンジニアリングプラスチックス、およびインキの製造が挙げられる。本明細書に記載されたカオリンプロセスは、また、あらゆる種類の粗カオリンクレー：軟質および硬質、様々な色（灰色、白色、クリーム色、黄色、茶色、赤色およびピンク色）ならびにそれらの混合物を処理するために使用され得る。
【００９７】
様々な製品、組成物および方法を例示する目的で、図面には特定の実施形態が示される。しかしながら、製品、組成物、それらの製造方法、およびそれらの使用方法は、図面に示される実施形態の正確な配置および手段に限定されない。
【図面の簡単な説明】
【００９８】
【図１】図１は、本開示のカオリンの製造方法の模式図である。
【図２】図２は、本開示のカオリンの製造方法の一実施形態の模式図である。
【図３】図３は、本開示のカオリンの製造方法の一実施形態の模式図である。
【図４】図４は、本開示による試料１〜３および比較試料１についてグラフの形で示した（Ｓｅｄｉｇｒａｐｈ  ５１００粒度分析器を用いて得られた）粒度分布のデータである。
【００９９】
実施例
製品、組成物、ならびに製造および使用方法を、以下の実験例を参照してさらに詳細に説明する。これらの例は、説明のためにのみ示されたものであり、特に明記しない限り、限定するものではない。したがって、本開示の製品、組成物および方法は、決して以下の実施例に限定されるものと解釈されるべきではなく、むしろ、あらゆるおよび全ての変形を包含するものと解釈されるべきであり、これらの変形は本明細書で示される教示の結果として明らかになる。
【０１００】
以下の実施例に記載されている特性を、以下の方法で評価した。
【０１０１】
粒度分布（ＰＳＤ）を、粒子材料の沈降により水などの標準的な水性媒体に完全に分散した状態で、ＳＥＤＩＧＲＡＰＨ  ５１００粒度分析器（Micromeretics Corporation）を用いて測定した。データを、等価球径（ｅ．ｓ．ｄ．）として質量パーセント基準で報告する。平均粒径ｄ５０とは、ｄ５０値より小さいｅ．ｓ．ｄ．を有する粒子が５０質量％存在するように決められた粒子のｅ．ｓ．ｄ．の値である。
【０１０２】
輝度を、ＴＡＰＰＩ標準方式Ｔ４５２によって測定した。このデータを、波長４５７ｎｍの光に対する反射率（ＧＥＢ値）として報告する。
【０１０３】
アインレーナー摩耗量を、１５質量％の固形分および１００，０００回転を用いて、Ｅｉｎｌｅｈｎｅｒ  ＡＴ  １０００摩耗試験機によって測定した。アインレーナー摩耗量を、ｍｇ損失／１００，０００回転（ｍｇ損失／１０５回転）で報告する。
【０１０４】
吸油量を、ＡＳＴＭ  Ｄ  ２８１“Oil Absorption by Spatula Rub-out”によって測定した。データを、焼成カオリン１００ポンドあたりに吸収される油のポンド（％）で報告する。
【０１０５】
表面積を、吸着質としてＮ２を用いて当業界で認められているＢＥＴ法で測定した。
【０１０６】
実施例１および２を、３級の粗製種の灰色のカオリン粗原料のみから製造した。
【０１０７】
実施例１
この実施例は、本開示に従って製造された焼成カオリンおよび比較の市販の焼成カオリンのデータを示す。市販の焼成カオリン（本明細書では「対照カオリン」とも呼ぶ）は、化学的に分散されて水と混ぜ合わされた／デグリットされた含水カオリン粗供給原料を、分級工程および選鉱工程に付し、供給流を生成して焼成することにより製造される。対照のカオリン供給流は、ＳＥＤＩＧＲＡＰＨ  ５１００粒度分析器（Micromeritics Corporation、ＵＳＡ）で測定して８８〜８９％が１ミクロン未満の粒径を有する。この実験における比較の焼成カオリン（比較試料１）を、対照のカオリン供給流の試料を採取し、これを実験室で噴霧乾燥することによって調製した。次に、乾燥した材料を、０．０２０”のスクリーンを備えたマイクロ粉砕機を用いて微粉砕し、実験室用マッフル炉にて１，０７９℃（すなわち、１，９７５°Ｆ）で６０分の均熱時間（soak time）にわたり焼成した。得られた焼成カオリン製品を、次いで０．０２０”のスクリーンを備えたマイクロ粉砕機を用いて微粉砕した。
【０１０８】
試料１は、本発明の焼成カオリンの一実施形態である。試料１は、対照のカオリン供給流から得られるカオリンを、約３０％の固形分に希釈し、続いて遠心分離を行って１ミクロン未満の粒径が９７〜９８％である微粉画分を得ることによって調製した。次に、遠心分離工程から得られた微粉画分を、８ｌｂｓ／トンのミョウバンおよび硫酸を用いてｐＨ＝３．５で凝集（「フロック」）させた後、実験室での真空濾過により脱水し、可溶性塩類を除去した。得られた濾過ケーキは、約５５％の固形分を含有していた。次に、濾過ケーキを、ｐＨ約１０．０の水酸化アンモニウムで再分散させた。その後、分散した濾過スリップを、比較試料１について説明したように、噴霧乾燥し、微粉砕し、実験室用マッフル炉にて１，０７９℃（すなわち、１，９７５°Ｆ）で６０分の均熱時間にわたり焼成した。次いで、得られた焼成カオリンを、比較試料１について説明したように、マイクロ粉砕機を用いて微粉砕した。
【０１０９】
比較試料１および試料１の物理特性および光学特性を測定した。以下の第７表は、比較試料１（市販の焼成カオリン）および試料１（本発明の焼成カオリン）の特性を示す。
【表７】
2019507823.tif 000009
【０１１０】
第７表に示すように、試料１は、比較試料１よりもＧＥ輝度が著しく高く、かつアインレーナー摩耗値が低い。さらに、試料１は、比較試料１と比較して、分布の粗末端（＞５ミクロン）と細末端（＜２ミクロン）との双方で、はるかに細かくかつ狭い粒度分布を有し、またより細かいメジアン粒径を有する。また、試料１の吸油量値が大幅に増加し、これは建築用塗料、工業用塗料および感熱紙用途（ワックス吸収等）などの特定の用途にとって望ましい特性である。本発明の焼成カオリン製品は、比較試料１の０．００９５％（９５ｐｐｍ）よりも低い０．００１６％（１６ｐｐｍ）の＋３２５メッシュ残渣含有量を有していた。また、データは、試料１の表面積が、比較試料１の１６．９ｍ２／ｇから本発明の焼成カオリンの１９．９ｍ２／ｇまで増加していることも示す。これは、本発明の焼成カオリン製品のより細かい粒度分布の別の指標である。したがって、試料１を調製するために用いられる追加の処理工程は、有利には、比較試料１と比較して、改善された光学特性、改善された吸油量、改善された表面積、および低減した摩耗を有する焼成カオリンをもたらす。
【０１１１】
実施例２
この実施例では、本開示に従って調製した別の焼成カオリンを調製し、比較試料１（通常のＡＮＳＩＬＥＸ（登録商標）９３）と比較した。本発明の焼成カオリンの実施形態である、試料２は、試料１を調製するために用いられる追加の遠心分離工程を行わずに調製した。試料２は、通常のＡＮＳＩＬＥＸ（登録商標）９３供給物から得られるカオリンを、約２５％の固形分に希釈し、続いて８ｌｂｓ／トンのミョウバンおよび硫酸を用いてｐＨ＝３．５で凝集させることによって調製した。次に、得られた凝集クレイを、実験室用の真空濾過システムを用いて濾過して脱水し、可溶性塩類を除去した。得られた濾過ケーキは、約５５％の固形分を含有していた。次に、濾過ケーキを、ｐＨ約１０．０の水酸化アンモニウムで再分散させた。その後、分散した濾過スリップを、実施例２に記載されているように、噴霧乾燥し、微粉砕し、実験室用マッフル炉にて１，０７９℃（すなわち、１，９７５°Ｆ）で６０分の均熱時間にわたり焼成した。そして、得られた焼成カオリンを、実験室用マイクロ粉砕機で粉砕し、試料２の物理特性および光学特性を測定した。データを第８表に示す。
【表８】
2019507823.tif 000010
【０１１２】
第８表に示すように、試料２の輝度は、比較試料１と同様である。しかしながら、試料２（本発明の焼成カオリン）は、比較試料１と比較して、分布の粗末端（＞５ミクロン）と細末端（＜２ミクロン）との双方で、はるかに細かくかつ狭い粒度分布を有し、またより細かいメジアン粒径を有する。また、データは、本発明の焼成カオリンの表面積が、通常のＡＮＳＩＬＥＸ（登録商標）９３の１６．９ｍ２／ｇから本発明の焼成カオリンの１７．８ｍ２／ｇまでわずかに増加していることも示す。本発明の焼成カオリン製品は、比較試料１の０．００９５％（９５ｐｐｍ）よりも低い０．００７２％（７２ｐｐｍ）の＋３２５メッシュ残渣含有量を有していた。また、本発明のカオリンの吸油量値も、比較試料１よりも増加している。
【０１１３】
実施例１および２（第７表および第８表）に示した結果は、より微細なか焼炉供給流を得るための追加の遠心分離工程の重要性を実証し、この工程により、比較試料１と比較して、はるかに細かくかつ狭い粒度分布、ならびに他の改善された特性（例えば、より高いＧＥ輝度、より低いアインレーナー摩耗量、より大きい表面積、より高い吸油量）を有する焼成カオリン製品が得られる。また、実施例１および２のデータは、アンモニア系の濾過分散剤の使用と併せて濾過を行うことのさらなる利点も明確に示しており、この結果、より細かくかつ狭い粒度分布を有する本発明の焼成製品も同様に得られる。したがって、本発明の試料１および試料２を調製するために使用される追加の処理工程によって、従来技術よりも細かくかつ狭い粒度分布を有する焼成カオリンが有利に得られる。
【０１１４】
実施例３
本発明の焼成カオリンの実施形態である、試料３は、この実施例では、ＢＡＳＦのカオリン製造作業から得られた超微細含水カオリン供給流から製造した。この供給流中のカオリンは、約５０％の灰色の粗原料を含有し、残りは、他の種類の粗原料、例えば、白色、クリーム色、茶色、赤色、ピンク色の着色粗原料である。超微細含水カオリン供給流は、化学的に分散された含水カオリン粗供給原料から製造され、この含水カオリン粗供給原料は、ＢＡＳＦの製造作業において粗いサイズの分級工程、浮選工程、オゾン処理工程、および超微細サイズの分級工程に付される。ディスクノズル遠心分離機（アルファ・ラバル社（Alpha Laval））を使用して、粒子の少なくとも７０質量％が０．３ミクロン未満である超微細サイズを得る。
【０１１５】
この実施例では、実施例１に記載されているように、アルファ・ラバル遠心分離機のプラントから得られた微粉画分（０．３ミクロン未満の粒径が７３％）を、凝集し、濾過し、そしてｐＨ約１０．０のアンモニアを分散剤として用いて再分散させた。次に、再分散した濾過生成物を、噴霧乾燥させ、続いてマイクロ粉砕機で微粉砕した。その後、調製した供給材料を、実験室用マッフル炉にて１，０７９℃（１９７５°Ｆ）の温度で６０分の均熱時間にわたり焼成した。そして、得られた焼成生成物を、マイクロ粉砕機を用いて微粉砕し、試料３の物理特性および光学特性を測定した。
【０１１６】
比較試料２は、（アンモニアを使用する代わりに）ナトリウム系分散剤を使用して濾過ケーキを再分散させた以外は、試料３と同じ方法で調製した。具体的には、ポリアクリル酸ナトリウム／ソーダ灰／ヘキサメタリン酸ナトリウム（ＳＡＰ）のブレンドを使用し、濾過生成物をｐＨ約７で再分散させた。噴霧乾燥、微粉砕および焼成などの他のプロセスパラメーターは同じままであった。比較試料２の粒度分布を測定した。
【０１１７】
データを第９表に示す。
【表９】
2019507823.tif 000011
【０１１８】
第９表に示すように、濾過工程でアンモニアを用いて分散された本発明の焼成カオリンは、比較試料１と比較して、分布の粗末端（＞５ミクロン）と細末端（＜２ミクロン）との双方で、細かくかつ狭い粒度分布を有し、またより細かいメジアン粒径を有する。対照的に、比較試料２（ナトリウム系分散剤を用いて分散された濾過生成物）は、はるかに粗い粒径の焼成生成物をもたらす。この実施例から、より細かくかつ狭い粒径の本発明の焼成製品を得るための濾過工程にて、二次分散剤としてアンモニアを使用することの利点が理解され得る。
【０１１９】
試料３（本発明の焼成カオリン）は、比較試料１よりもＧＥ輝度が著しく高く、かつアインレーナー摩耗値が低い。本発明の焼成カオリン製品は、比較試料１の０．００９５％（９５ｐｐｍ）よりも低い０．００５１％（５１ｐｐｍ）の＋３２５メッシュ残渣含有量を有していた。また、本発明の焼成カオリンの表面積は、比較試料１の１６．９ｍ２／ｇから本発明の焼成カオリンの２０．８ｍ２／ｇまで著しく増加している。また、本発明のカオリンの吸油量値も、比較試料１よりも有意に増加している。
【０１２０】
試料１〜３（本発明の焼成カオリンの実施形態）および比較試料１（市販の焼成カオリン）の粒度分布を図４にグラフで示す。試料１〜３の粒度分布の曲線は、比較試料の曲線よりも急であり、このことは、試料１〜３の粒度分布が、比較試料１よりも狭いことを示す。
【０１２１】
実施例４
比較試料１および試料１〜３（本発明の焼成カオリン）の光散乱データを第１０表に示す。光散乱は、０．２５ミルのＢｉｒｄ  Ｂａｒを使用して、顔料と水との混合物（固形分３０（質量）％）から構成される顔料のフィルムを、光学的に滑らかな黒いガラス上に適用することによって測定した。空気乾燥後の顔料フィルムの反射率を、エルレフォ・リフレクトメーターのような一体化した球形状を有する反射率計を用いて４５７ｎｍおよび５７７ｎｍの波長で測定する。反射率の値を、クベルカ−ムンクの方程式を使って光散乱係数（ｍ２／ｇ）に変換する。光散乱と同様に、光沢を、０．２５ミルのＢｉｒｄ  Ｂａｒを使用して、顔料と水との混合物（固形分３０（質量）％）から構成される顔料のフィルムを、光学的に滑らかな黒いガラス上に適用することによって測定する。光沢を、Ｔｅｃｈｎｉｄｙｎｅ  Ｔ４８０光沢計（テクニダイン社、ニューアルバニー、インディアナ州）を用いて７５度（ＰＬ法５０Ｃ）で測定する。
【表１０】
2019507823.tif 000012
【０１２２】
第１０表のデータは、本開示の方法によって、波長４５７ｎｍと波長５７７ｎｍとの双方において光散乱特性が改良された焼成カオリンが生成されることを実証している。また、本発明の焼成カオリン製品は、比較試料１と比較して顕著に光沢が改善されている。試料１は、特に光沢の大きな改善を示し、比較試料１より３０％超高い光沢を有する。改善された光散乱特性および光沢特性は、比較試料１と比較して、同様またはより良好な形態の本発明の焼成製品の指標である。
【０１２３】
実施例５
比較試料１および本発明の焼成カオリン試料１〜３の化学組成は、パナリティカルＸ線蛍光分析法（ＸＲＦ）を用いてバルク元素組成を測定することによって得た。ＸＲＦ装置によるこの分析測定手順では、試料をＸＲＦカルーセルに入れる前に、まず各試料をオーブンで乾燥させて表面の水分を確実に除去し、続いて試料をマッフル炉にて１０００℃で６０分間焼成し、強熱減量（ＬＯＩ）値を測定する。この工程の後、試料をデシケーターで冷却し、結合剤としてセルロースを用いてプレス加工し、ペレットにする（セルロースは、カオリン試料で行ったＸＲＦ分析の際に不活性であることに留意されたい）。
【０１２４】
第１１表は、３種の本発明の焼成製品および比較試料１についてのＸＲＦデータを含む。ＸＲＦによって、酸化物：ＳｉＯ２、Ａｌ２Ｏ３、Ｎａ２Ｏ、Ｋ２Ｏ、ＴｉＯ２、Ｆｅ２Ｏ３、ＣａＯ、ＭｇＯおよびＰ２Ｏ５として表した９つの化学元素（Ｓｉ、Ａｌ、Ｎａ、Ｋ、Ｔｉ、Ｆｅ、Ｃａ、ＭｇおよびＰ）のパーセンテージのリストが得られる。結果を、揮発分なしの基準で報告する。各製品のＬＯＩ値も表に示す。
【表１１】
2019507823.tif 000013
【０１２５】
第１１表のデータからわかるように、試料１〜３は、比較試料１に含まれるナトリウムの約４分の１のナトリウムしか含んでいない。したがって、試料１〜３を調製するために用いられる処理工程によって、有利にはナトリウム含有量が大幅に減少する。
【０１２６】
理論に縛られることなく、化学的に分散されて水と混ぜ合わされた／デグリットされた含水カオリン粗供給原料を調製する際に使用されるナトリウム分散剤などのナトリウムは、焼成中にカオリン粒子の細孔を充填するので、最終焼成製品の表面積および細孔容積を減少させると考えられる。そのため、ナトリウム含有量の減少は、本開示の方法に従って調製されたカオリンの吸油量および表面積特性の改善に寄与すると考えられる。
【０１２７】
さらに、変色したチタニア不純物を含む、粗くて緻密な粒子を除去するために追加の遠心分離工程を適用したため、変色したチタニア（アナターゼ）不純物の量は、比較試料１の約１．７％から試料１の１．４５％まで大きく減少した。試料３においてもＴｉＯ２の量が減少し、このことは、試料３を調製するために用いられる方法によって、カオリン供給流中のチタン汚染物質が減少することを示す。
【０１２８】
したがって、試料１および試料３を調製するために用いられる処理工程によって、有利にはチタニア含有量が好都合に低下し、したがってより良好な焼成反応およびより高い輝度の製品が得られる（第７表の試料１および第９表の試料３を参照されたい）。
【０１２９】
実施例３に記載のアンモニア（試料３）またはナトリウム系分散剤（比較試料２）を用いて分散させたカオリン試料についても化学組成を求めた。焼成前の濾過工程の間に使用された分散剤を除いて、試料３および比較試料２を同様に調製する。データを第１２表に示す。
【表１２】
2019507823.tif 000014
【０１３０】
実施例３に記載のアンモニア（試料３）またはナトリウム系分散剤（比較試料２）を用いて分散させたカオリン試料についても化学組成を求めた。焼成前の濾過工程の間に使用された分散剤を除いて、試料３および比較試料２を同様に調製する。データを第１２表に示す。
【０１３１】
第１２表に示される通り、試料３および比較試料２のデータは、ナトリウム系分散剤を用いて製造した焼成カオリン製品と比較して、アンモニア系分散剤の使用によって最終焼成製品のナトリウム含有量が有意に減少することを示す。例えば、比較試料２では、か焼炉の供給物がナトリウム系分散剤によって分散されており、その比較試料２に存在するナトリウムの約２０％しか試料３にはナトリウムが含まれていない。また、本発明のカオリン製品のＰ２Ｏ５値が約３２％低下することも注目されている。この結果は、リン酸塩（おそらくナトリウム系分散剤においてヘキサメタリン酸ナトリウムを使用した結果）も濾過工程中にカオリン表面から除去（濾液で除去）されていることを示唆する。か焼炉の供給材料中に過剰量のナトリウムなどのアルカリが存在すると、焼成中にフラクシングが起こり、粒子が凝集し得る。したがって、実施例１、２および３に示すように、本開示の方法によって生じるナトリウムが減少することで、焼成中のフラクシングの発生率および／または程度も減少し、したがって、本開示の方法によって得られる最終焼成カオリン製品の狭い粒度分布および形態の改善に寄与すると考えられる。
【０１３２】
実施例６
市販の微細な焼成カオリン（比較試料４）または本開示の焼成カオリン（試料４）のいずれかを含む塗料を調製した。塗料の配合を第１３表に示す。
【表１３】
2019507823.tif 000015
【０１３３】
２つの塗料配合物の特性は、粘度、コントラスト比、輝度、白色度、黄色度、ハンターＬ、ａおよびｂ値、２０度および６０度での光沢、８５度での光輝、および着色力によって特徴付けられた。
【０１３４】
粘度は、流れ抵抗の尺度である。粘度は、ストーマー粘度計を用いて測定し、クレブス単位（ＫＵ）で表す。
【０１３５】
コントラスト比は、ハンター分光光度計を用いて、黒色基板上および白色基板上の反射率を測定することによって求めた。コントラスト比は、黒色の反射率／白色の反射率の比である。白色度、黄色度、およびハンターＬ、ａ、ｂ値を、ハンター分光光度計を用いて測定した。
【０１３６】
光沢および光輝を、３つの入射角（２０、６０および８５）で光沢計を用いて測定した。
【０１３７】
着色力を、着色したカオリンを含む（黒色の着色剤が加えられた）白色のベースを用いて評価し、対応する灰色の反射率を測定した。比較試料４を、試料４と対比させて測定し、モノクロ階調の明度に、反射率に基づく数値を与えた。着色力が高いほど、色調は明るくなる。
【０１３８】
データを第１４表に示す。
【表１４】
2019507823.tif 000016
【０１３９】
これらのデータは、比較試料４と比較して、本開示の焼成カオリンを含有する試料４の改善された隠蔽力（より高いコントラスト比）、改善された白色度および輝度、ならびにはるかに高い着色力を示す。着色力が高いと、ＴｉＯ２が有利に減少し、それによって全体の配合コストを削減することができる。
【０１４０】
本明細書に引用されたそれぞれの特許、特許出願、および刊行物の開示は、それによって、あらゆる目的のためにその全体が参照により本明細書に組み込まれる。
【０１４１】
特定の実施形態を参照して、製品、組成物、それらの製造方法、およびそれらの使用方法が開示されているが、記載された製品および方法の真の趣旨および範囲から逸脱することなく、他の実施形態および変形が当業者によって考え出され得ることは明らかである。添付の特許請求の範囲は、全てのそのような実施形態および同等の変形を含むものと解釈されることが意図されている。
【０１４２】
添付の特許請求の範囲の組成物および方法は、本明細書に記載された特定の組成物および方法によって範囲が限定されるものではなく、特許請求の範囲のいくつかの態様の説明として意図されており、機能的に等価である任意の組成物および方法は、特許請求の範囲内に入ることが意図されている。本明細書に示され説明されたものに加えて、組成物および方法の様々な改変は、添付の特許請求の範囲内に入ることが意図されている。さらに、本明細書で開示された特定の代表的な材料および方法工程しか具体的に記載されていないが、これらの材料および方法工程の他の組み合わせも、特に記載されていなくても、添付の特許請求の範囲内に入ることが意図されている。したがって、工程、要素、成分、または構成要素の組み合わせが、本明細書で明示的に言及されることもあるが、明示されていなくても、これらの工程、要素、成分、および構成要素の他の組み合わせも含まれる。
【０１４３】
本明細書で使用される用語「含む（comprising）」およびその変形は、用語「含む（including）」およびその変形と同義で使用されており、かつオープンで、非限定的な用語である。用語「含む（comprising）」および「含む（including）」は、本明細書では様々な実施形態を説明するために使用されているが、用語「〜本質的にからなる（consisting essentially of）」および「〜からなる（consisting of）」は、「含む（comprising）」および「含む（including）」の代わりに使用されて、より具体的な実施形態を示すことができ、これらも開示されている。本開示および添付の特許請求の範囲で使用されるように、単数形「ａ」、「ａｎ」、「ｔｈｅ」は、文脈で特に明記されない限り、複数の指示対象を含む。本明細書におけるパーセンテージ範囲やその他の範囲の開示には、範囲の終点やその範囲内で与えられる任意の整数の開示が含まれる。
【図１】
2019507823.tif 000017
【図２】
2019507823.tif 000018
【図３】
2019507823.tif 000019
【図４】
2019507823.tif 000020
【手続補正書】
【提出日】平成30年11月8日(2018.11.8)
【手続補正１】
【補正対象書類名】特許請求の範囲
【補正対象項目名】全文
【補正方法】変更
【補正の内容】
【特許請求の範囲】
【請求項１】
少なくとも約９２のＧＥ輝度および以下の粒度分布：
１０ミクロン未満の等価球径（ｅ．ｓ．ｄ．）を有する９９質量％以上の粒子；
５ミクロン未満のｅ．ｓ．ｄ．を有する９３質量％以上の粒子；
２ミクロン未満のｅ．ｓ．ｄ．を有する８５質量％以上の粒子；
１ミクロン未満のｅ．ｓ．ｄ．を有する７７質量％以上の粒子；および
０．５ミクロン未満のｅ．ｓ．ｄ．を有する２５質量％以上の粒子
を有し、
３００ｐｐｍ以下の＋３２５メッシュ残渣含有量および０．５０〜０．５９ミクロンのメジアン粒径を有する、熱処理カオリン。
【請求項２】
少なくとも約９２のＧＥ輝度および以下の粒度分布：
１０ミクロン未満の等価球径（ｅ．ｓ．ｄ．）を有する９９質量％以上の粒子；
５ミクロン未満のｅ．ｓ．ｄ．を有する９３質量％以上の粒子；
２ミクロン未満のｅ．ｓ．ｄ．を有する８５質量％以上の粒子；
１ミクロン未満のｅ．ｓ．ｄ．を有する７７質量％以上の粒子；および
０．５ミクロン未満のｅ．ｓ．ｄ．を有する２５質量％以上の粒子
を有し、
熱処理カオリンの０．２５質量％以下の酸化ナトリウム含有量を有する、熱処理カオリン。
【請求項３】
３００ｐｐｍ以下の＋３２５メッシュ残渣含有量を有する、請求項２記載の熱処理カオリン。
【請求項４】
１０ミクロン未満のｅ．ｓ．ｄ．を有する９９質量％〜１００質量％の粒子；
５ミクロン未満のｅ．ｓ．ｄ．を有する９３質量％〜１００質量％の粒子；
２ミクロン未満のｅ．ｓ．ｄ．を有する８５質量％〜９８質量％の粒子；
１ミクロン未満のｅ．ｓ．ｄ．を有する７７質量％〜９２質量％の粒子；および
０．５ミクロン未満のｅ．ｓ．ｄ．を有する２５質量％〜４６質量％の粒子
の粒度分布を有する、請求項１から３までのいずれか１項記載の熱処理カオリン。
【請求項５】
５ｐｐｍ〜３００ｐｐｍの＋３２５メッシュ残渣含有量を有する、請求項１から４までのいずれか１項記載の熱処理カオリン。
【請求項６】
９０ｐｐｍ以下の＋３２５メッシュ残渣含有量を有する、請求項１から５までのいずれか１項記載の熱処理カオリン。
【請求項７】
７０ｐｐｍ以下の＋３２５メッシュ残渣含有量を有する、請求項１から６までのいずれか１項記載の熱処理カオリン。
【請求項８】
５０ｐｐｍ以下の＋３２５メッシュ残渣含有量を有する、請求項１から７までのいずれか１項記載の熱処理カオリン。
【請求項９】
熱処理カオリンの０．１質量％以下の酸化ナトリウム含有量を有する、請求項１から８までのいずれか１項記載の熱処理カオリン。
【請求項１０】
熱処理カオリンの１．５質量％以下のチタニア含有量を有する、請求項１から９までのいずれか１項記載の熱処理カオリン。
【請求項１１】
少なくとも約９２〜約９６のＧＥ輝度を有する、請求項１から１０までのいずれか１項記載の熱処理カオリン。
【請求項１２】
１００ポンドの熱処理カオリンあたり１００ポンドを上回る油の吸油量（油のｌｂｓ／熱処理カオリン１００ｌｂｓ）を有する、請求項１から１１までのいずれか１項記載の熱処理カオリン。
【請求項１３】
１００ｌｂｓより高く１４０ｌｂｓまでの油／熱処理カオリン１００ｌｂｓの吸油量を有する、請求項１から１２までのいずれか１項記載の熱処理カオリン。
【請求項１４】
１０５ｌｂｓ〜１２０ｌｂｓの油／熱処理カオリン１００ｌｂｓの吸油量を有する、請求項１から１３までのいずれか１項記載の熱処理カオリン。
【請求項１５】
４５７ナノメートルで０．３００ｍ２／ｇ以上の散乱係数を有する、請求項１から１４までのいずれか１項記載の熱処理カオリン。
【請求項１６】
４５７ナノメートルで約０．３０５ｍ２／ｇ〜約０．３３５ｍ２／ｇの散乱係数を有する、請求項１から１５までのいずれか１項記載の熱処理カオリン。
【請求項１７】
５７７ナノメートルで０．２２０ｍ２／ｇ以上の散乱係数を有する、請求項１から１６までのいずれか１項記載の熱処理カオリン。
【請求項１８】
５７７ナノメートルで約０．２２３ｍ２／ｇ〜約０．２３０ｍ２／ｇの散乱係数を有する、請求項１から１７までのいずれか１項記載の熱処理カオリン。
【請求項１９】
１７．０ｍ２／ｇ以上の表面積を有する、請求項１から１８までのいずれか１項記載の熱処理カオリン。
【請求項２０】
約１７．０ｍ２／ｇ〜約２５．０ｍ２／ｇの表面積を有する、請求項１から１９までのいずれか１項記載の熱処理カオリン。
【請求項２１】
約１７．０ｍ２／ｇ〜約２１．０ｍ２／ｇの表面積を有する、請求項１から２０までのいずれか１項記載の熱処理カオリン。
【請求項２２】
２０．０ｍ２／ｇを上回る表面積を有する、請求項１から２１までのいずれか１項記載の熱処理カオリン。
【請求項２３】
１８ｍｇ／１０５回転以下のアインレーナー摩耗量を有する、請求項１から２２までのいずれか１項記載の熱処理カオリン。
【請求項２４】
９〜１８ｍｇ／１０５回転のアインレーナー摩耗量を有する、請求項１から２３までのいずれか１項記載の熱処理カオリン。
【請求項２５】
３０％以上の光沢を有する、請求項１から２４までのいずれか１項記載の熱処理カオリン。
【請求項２６】
約３０％〜約４５％の光沢を有する、請求項１から２５までのいずれか１項記載の熱処理カオリン。
【請求項２７】
完全に焼成された、請求項１から２６までのいずれか１項記載の熱処理カオリン。
【請求項２８】
メタカオリンである、請求項１から２７までのいずれか１項記載の熱処理カオリン。
【請求項２９】
請求項１から２８までのいずれか１項記載のカオリンを含む製造品であって、紙製品、板紙製品、紙コーティング組成物、セラミック組成物、塗料組成物、ポリマー組成物、ゴム組成物、工業用プラスチック組成物、およびインク組成物からなる群から選択される、前記製造品。
【請求項３０】
紙製品である、請求項２９記載の製造品。
【請求項３１】
紙が感熱紙である、請求項３０記載の製造品。
【請求項３２】
感熱紙が、カオリンを含むベースを有する、請求項３１記載の製造品。
【請求項３３】
塗料組成物である、請求項３２記載の製造品。
【請求項３４】
熱処理カオリン製品の製造方法であって、
１μｍ以下のサイズの粒子を少なくとも約８８〜８９質量％含有する第１のカオリン供給流を供給する工程；
第１のカオリン供給流を遠心分離によって分級し、１μｍ以下のサイズを有する粒子が少なくとも約９７〜９８質量％である微粒子サイズの分布をもたらす工程；
第１のカオリン供給流を濾過して濾過ケーキを生成する工程；
濾液を、ナトリウム不含の分散剤中に分散させて第２のカオリン供給流を供給する工程；および
第２のカオリン供給流を乾燥および熱処理する工程
を含み、還元漂白工程を含まない、前記方法。
【請求項３５】
濾過工程の前に第１の供給流を凝集させることをさらに含む、請求項３４記載の方法。
【請求項３６】
ナトリウム不含の分散剤が、アンモニア系分散剤である、請求項３４または３５記載の方法。
【請求項３７】
第２のカオリン供給流が、約１０のｐＨを有する、請求項３４から３６までのいずれか１項記載の方法。
【請求項３８】
熱処理が、完全に焼成されたカオリンを製造するために約９００℃〜約１２００℃の温度で焼成することを含む、請求項３４から３７までのいずれか１項記載の方法。
【請求項３９】
供給工程が、水と混ぜ合わされた／デグリットされた含水カオリン粗供給原料を、分級工程および選鉱工程によって処理して、１μｍ以下のサイズの粒子を少なくとも約８８〜８９質量％含有する第１のカオリン供給流を生成することを含む、請求項３４から３８までのいずれか１項記載の方法。
【請求項４０】
処理工程の選鉱工程が、磁気分離を含む、請求項３９記載の方法。
【請求項４１】
処理工程が、浮選工程を含み、かつ第１のカオリン供給流が、０．３μｍ以下のサイズの粒子を少なくとも約７０質量％含有する、請求項３９または４０記載の方法。
【請求項４２】
処理工程が、浮選工程の後にオゾン処理工程をさらに含む、請求項４１記載の方法。
【請求項４３】
処理工程が、選択的凝集工程を含み、かつ第１のカオリン供給流が、０．５μｍ以下のサイズの粒子を少なくとも約８６質量％含有する、請求項３９から４２までのいずれか１項記載の方法。
【請求項４４】
剥離プロセスを排除する、請求項３４から４３までのいずれか１項記載の方法。
【請求項４５】
剥離プロセスには、ボールミル、撹拌媒体粉砕、および／または高エネルギーの媒体粉砕が含まれる、請求項４４記載の方法。
【請求項４６】
分級工程、濾過工程、分散工程、および乾燥・焼成工程において、ナトリウム系分散剤が除外される、請求項３４から４５までのいずれか１項記載の方法。
【請求項４７】
供給工程、分級工程、濾過工程、分散工程、および乾燥・焼成工程において、ナトリウム系分散剤が除外される、請求項３４から４６までのいずれか１項記載の方法。
【請求項４８】
少なくとも約９２のＧＥ輝度および以下の粒度分布：
１０ミクロン未満の等価球径（ｅ．ｓ．ｄ．）を有する９９質量％以上の粒子；
５ミクロン未満のｅ．ｓ．ｄ．を有する９３質量％以上の粒子；
２ミクロン未満のｅ．ｓ．ｄ．を有する８５質量％以上の粒子；
１ミクロン未満のｅ．ｓ．ｄ．を有する７７質量％以上の粒子；および
０．５ミクロン未満のｅ．ｓ．ｄ．を有する２５質量％以上の粒子
を有し、
３００ｐｐｍ以下の＋３２５メッシュ残渣含有量を有する、請求項３４から４７までのいずれか１項記載の方法に従って製造された熱処理カオリン。
【請求項４９】
少なくとも約９２のＧＥ輝度および以下の粒度分布：
１０ミクロン未満の等価球径（ｅ．ｓ．ｄ．）を有する９９質量％以上の粒子；
５ミクロン未満のｅ．ｓ．ｄ．を有する９３質量％以上の粒子；
２ミクロン未満のｅ．ｓ．ｄ．を有する８５質量％以上の粒子；
１ミクロン未満のｅ．ｓ．ｄ．を有する７７質量％以上の粒子；および
０．５ミクロン未満のｅ．ｓ．ｄ．を有する２５質量％以上の粒子
を有し、
熱処理カオリンの０．２５質量％以下の酸化ナトリウム含有量を有する、請求項３４から４７までのいずれか１項記載の方法に従って製造された熱処理カオリン。
【請求項５０】
３００ｐｐｍ以下の＋３２５メッシュ残渣含有量を有する、請求項４９記載の熱処理カオリン。
【請求項５１】
５ｐｐｍ〜３００ｐｐｍの＋３２５メッシュ残渣含有量を有する、請求項４８から５０までのいずれか１項記載の熱処理カオリン。
【請求項５２】
９０ｐｐｍ以下の＋３２５メッシュ残渣含有量を有する、請求項４８から５１までのいずれか１項記載の熱処理カオリン。
【請求項５３】
７０ｐｐｍ以下の＋３２５メッシュ残渣含有量を有する、請求項４８から５２までのいずれか１項記載の熱処理カオリン。
【請求項５４】
５０ｐｐｍ以下の＋３２５メッシュ残渣含有量を有する、請求項４８から５３までのいずれか１項記載の熱処理カオリン。
【請求項５５】
熱処理カオリンの０．１質量％以下の酸化ナトリウム含有量を有する、請求項４８から５４までのいずれか１項記載の熱処理カオリン。
【請求項５６】
熱処理カオリンの１．５質量％以下のチタニア含有量を有する、請求項４８から５５までのいずれか１項記載の熱処理カオリン。
【請求項５７】
少なくとも約９２のＧＥ輝度および以下の粒度分布：
１０ミクロン未満の等価球径（ｅ．ｓ．ｄ．）を有する９９質量％以上の粒子；
５ミクロン未満のｅ．ｓ．ｄ．を有する９３質量％以上の粒子；
２ミクロン未満のｅ．ｓ．ｄ．を有する８５質量％以上の粒子；
１ミクロン未満のｅ．ｓ．ｄ．を有する７７質量％以上の粒子；および
０．５ミクロン未満のｅ．ｓ．ｄ．を有する２５質量％以上の粒子
を有し、
３００ｐｐｍ以下の＋３２５メッシュ残渣含有量および１２０ｌｂｓ〜１４０ｌｂｓの油／熱処理カオリン１００ｌｂｓの吸油量を有する、熱処理カオリン。
【国際調査報告】
2019507823.tif 000021
2019507823.tif 000022
2019507823.tif 000023